(57)【要約】【課題】耐アルカリ性、耐熱性を有する濾材であって、捕集効率に優れた濾材を提供することを目的とする。【解決手段】ポリオレフィン系繊維、ポリオレフィン系熱融着性バインダー繊維、変法濾水度が３００ｍｌ以下のパラ系芳香族ポリアミドからなるフィブリッドを必須成分として含有した不織布からなることを特徴とする濾材。変法濾水度：ふるい板として線径０．１４ｍｍ、目開き０．１８ｍｍの８０メッシュ金網を用い、試料濃度を０．１％にした以外はＪＩＳ  Ｐ８１２１−２：２０１２に準拠して測定した値。【選択図】図１
2020131065.tif 000002
【特許請求の範囲】
【請求項１】
ポリオレフィン系繊維、ポリオレフィン系熱融着性バインダー繊維、変法濾水度が３００ｍｌ以下のパラ系芳香族ポリアミドからなるフィブリッドを必須成分として含有した不織布からなることを特徴とする濾材。
変法濾水度：ふるい板として線径０．１４ｍｍ、目開き０．１８ｍｍの８０メッシュ金網を用い、試料濃度を０．１％にした以外はＪＩＳ  Ｐ８１２１−２：２０１２に準拠して測定した値。
【請求項２】
前記濾材における変法濾水度が３００ｍｌ以下のパラ系芳香族ポリアミドからなるフィブリッドの配合率が、濾材を構成する全繊維に対して１質量％以上２０質量％以下であることを特徴とする請求項１記載の濾材。
【発明の詳細な説明】
【技術分野】
【０００１】
本発明は、気体、液体中に含有される固体粒子を効率良く除去して清浄な気体や液体を得るための濾材である。
【背景技術】
【０００２】
気体、液体中に含有される固体粒子を効率良く除去して清浄な気体や液体を得るための濾材は、濾過する気体や液体の多様化により、耐アルカリ性、耐酸性、耐溶剤性、耐熱性等の要求が高まっている。耐アルカリ性に優れた濾材としては、ポリプロピレン、ポリエチレン等のオレフィン系素材で構成されたメルトブロー不織布からなる濾材が提案されている。また、大気汚染問題でＰＭ２．５がクローズアップされている。ＰＭ２．５とは、粒子径２．５μｍ（２．５ｍｍの千分の１）以下の粒子状物質であり、単一の化学物質ではなく、炭素、硝酸塩、硫酸塩、金属を主な成分とする様々な物質の混合物となっている。そのため、濾材にはこれらの粒子を捕捉できることが求められてきている。
【０００３】
例えば特許文献１には、平均繊維径が５〜２０μｍで、目付量が１０〜５０ｇ／ｍ２の第１メルトブロー不織布と、その第１メルトブロー不織布上への繊維の溶出により積層形成され、平均繊維径が４０〜１００μｍで、目付量が６０〜１２０ｇ／ｍ２の第２メルトブロー不織布とを備え、濾材全体に高剛性を備えた濾材が提案されている。
【０００４】
特許文献２では、ポリオレフィン及び／又はポリエステルを主体に構成された単一層からなるメルトブロー不織布であって、目付が８０〜１４０ｇ／ｍ２、厚みが０．５〜１．５ｍｍ、剛軟度が３ｍＮ以上であり、及び該単一層が厚み方向に充填率勾配を有するエアフィルタ用不織布が提案されている。
【０００５】
また、特許文献３には、混繊メルトブロー不織布が、少なくとも２種類の繊維群を含む混繊メルトブロー不織布であって、第１の繊維群はポリオレフィン系樹脂成分Ａからなり各々の繊維径が７．０μｍ以下であり、第２の繊維群は樹脂成分Ｂからなり各々の繊維径が１５μｍ〜１００μｍであり、前記混繊メルトブロー不織布の長さ方向における引張強力が単位目付あたり０．４５（Ｎ／５ｃｍ）／（ｇ／ｍ２）以上であり、さらに前記混繊メルトブロー不織布に６ｋｇ／ｃｍ２の荷重をかけた後の圧力損失の上昇率が２５％以下である混繊メルトブロー不織布が提案されている。
【０００６】
また、特許文献４には、ポリフェニレンサルファイド繊維、メタ系アラミド繊維、パラ系アラミド繊維、ポリアミドイミド繊維、ポリイミド繊維などからなる群から選ばれた少なくとも１種の耐熱性有機繊維と、オレフィン系繊維、変性ナイロン繊維、変性ポリエステル繊維、オレフィン／ポリエステル芯鞘繊維、変性ナイロン／ポリエステル芯鞘繊維などからなる群から選ばれた少なくとも１種の融点１００〜１８０℃範囲の低融点繊維又は該繊維を鞘部とする複合繊をそれぞれ計量、混綿、カーディング、ラッピング後ニードルパンチ工程にて嵩高く見掛け密度が２０ｇｆ／ｃｍ２の荷重を加えたとき０．００５〜０．０２０ｇ／ｃｍ３の範囲にある如く繊維を絡合したのち、熱風にて低融点繊維を融着固化せしめ、次いで該嵩高さを維持した状態でポリアクリル酸エステル樹脂、エポキシ樹脂、ポリウレタン樹脂、不飽和ポリエステル樹脂、メラミン樹脂、尿素樹脂、フェノール樹脂などからなる群から選ばれた少なくとも１種の熱硬化性樹脂をスプレー加工あるいは含浸−サクション加工を行い、再度耐熱性有機繊維を固着固化することを特徴とする嵩高性、耐熱性、風合い硬さを併せ有する耐熱フィルタ用濾材の製造方法が提案されている。
【０００７】
特許文献１〜３に示される濾材及び不織布は、オレフィン系素材のため、耐薬品性が良好である。しかし、耐熱性に関しては考慮されていなかった。また、特許文献４に示される耐熱フィルタ用濾材は、耐熱性を有する繊維を使用することにより、嵩高性、耐熱性、風合い硬さを有しているが、ニードルパンチ加工で濾材に穿孔することから、捕集効率は決して満足するものではなかった。
【先行技術文献】
【特許文献】
【０００８】
【特許文献１】特開２０１２−１５２７０６号公報
【特許文献２】特開２００９−１０６８２４号公報
【特許文献３】特許第６００７８９９号公報
【特許文献４】特開２０１１−１８３２３６号公報
【発明の概要】
【発明が解決しようとする課題】
【０００９】
本発明は、上記問題点に鑑み、耐アルカリ性、耐熱性を有する濾材であって、捕集効率に優れた濾材を提供することを目的とする。
【課題を解決するための手段】
【００１０】
上記課題を解決するために鋭意研究した結果、
（１）ポリオレフィン系繊維、ポリオレフィン系熱融着性バインダー繊維、変法濾水度が３００ｍｌ以下のパラ系芳香族ポリアミドからなるフィブリッドを必須成分として含有した不織布からなることを特徴とする濾材。
変法濾水度：ふるい板として線径０．１４ｍｍ、目開き０．１８ｍｍの８０メッシュ金網を用い、試料濃度を０．１％にした以外はＪＩＳ  Ｐ８１２１−２：２０１２に準拠して測定した値。
（２）濾材における変法濾水度が３００ｍｌ以下のパラ系芳香族ポリアミドからなるフィブリッドの配合率が、濾材を構成する全繊維に対して１質量％以上２０質量％以下であることを特徴とする（１）記載の濾材。
を見出した。
【発明の効果】
【００１１】
本発明の濾材（１）は、ポリオレフィン系繊維、ポリオレフィン系熱融着性バインダー繊維、パラ系芳香族ポリアミドからなるフィブリッドを必須成分として含有した不織布からなる。さらに、パラ系芳香族ポリアミドからなるフィブリッドの変法濾水度が３００ｍｌ以下であると、大気汚染問題でクローズアップされているＰＭ２．５（粒子径２．５μｍ以下の粒子状物質）を含む粒子径１．０〜５．０μｍの粒子の捕捉を効率的に行うことができる。
【００１２】
また、変法濾水度が３００ｍｌ以下のパラ系芳香族ポリアミドからなるフィブリッドの配合率が、濾材に対して１質量％以上２０質量％以下であることで、耐アルカリ性と耐熱性も兼ね備え、捕集効率を維持しつつ、圧力損失を抑えるものである。
【図面の簡単な説明】
【００１３】
【図１】変法濾水度が３００ｍｌ以下のパラ系芳香族ポリアミドからなるフィブリッドを含まない濾材（写真の左）と変法濾水度が３００ｍｌ以下のパラ系芳香族ポリアミドからなるフィブリッドを含む濾材（写真の右）を１６０℃の熱風乾燥機内で３０分間加温した後の濾材の写真である。
【発明を実施するための形態】
【００１４】
以下、本発明の濾材について詳説する。
【００１５】
本発明において、「変法濾水度が３００ｍｌ以下のパラ系芳香族ポリアミドからなるフィブリッド」を「フィブリッド」と略記する場合がある。
【００１６】
本発明において、フィブリッドとは、微小なフィブリルを有する薄葉状又は鱗片状の小片であり、繊維の結晶構造が強固に形成されること無く、非結晶状態で水分子又は水分が結晶構造内に存在する微細な耐熱性繊維を指す。フィブリッドとしては、繊維形成性高分子重合体溶液を水系凝固浴に導入して得られた形成物を、乾燥すること無く回収し、必要に応じて叩解等のフィブリル化をすることにより得られる。例えば、ポリマー重合体溶液をその沈殿剤とせん断力の存在する系において混合することにより製造されるフィブリッドや、光学的異方性を示す高分子重合体溶液から形成した分子配向性を有する非晶質含水形成物であり、必要に応じて叩解処理を施すことができる。
【００１７】
叩解処理としては、フィブリッドをリファイナー、ビーター、ミル、摩砕装置、高速の回転刃によりせん断力を与える回転式ホモジナイザー、高速の回転する円筒の内刃と固定された外刃との間でせん断力を生じる二重円筒式の高速ホモジナイザー、超音波による衝撃で微細化する超音波破砕器、繊維懸濁液に圧力差を与えて小径のオリフィスを通過させて高速度とし、これを衝突させて急減速することにより、繊維にせん断力、切断力を加える高圧ホモジナイザー等を用いて処理することによって得ることができる。
【００１８】
本発明において、フィブリッドは結晶構造内に存在する水分が加熱・減圧などにより除去される際に大きく収縮し、繊維ネットワークを強固にするため、濾材の強度特性を向上させると共に粒子の捕集効率を高める効果がある。
【００１９】
本発明におけるフィブリッドの変法濾水度は、３００ｍｌ以下であり、より好ましくは０〜３００ｍｌであり、更に好ましくは０〜２００ｍｌであり、特に好ましくは０〜１００ｍｌである。変法濾水度が３００ｍｌを超えると、フィブリッドの繊維幅が太くなり、捕集効率が高まらない場合がある。
【００２０】
本発明における変法濾水度とは、ふるい板として線径０．１４ｍｍ、目開き０．１８ｍｍの８０メッシュ金網を用い、試料濃度０．１％にした以外はＪＩＳ  Ｐ８１２１−２：２０１２に準拠して測定した値のことである。
【００２１】
フィブリッドの質量加重平均繊維長は、０．３０ｍｍ以上１．００ｍｍ以下であることが好ましい。また、フィブリッドの長さ加重平均繊維長は、０．１０ｍｍ以上０．５０ｍｍ以下であることが好ましい。平均繊維長が好ましい範囲よりも短い場合、濾材からフィブリッドが脱落する場合がある。平均繊維長が好ましい範囲よりも長い場合、濾材の地合が悪化し、濾材の内部抵抗が高くなる場合がある。平均繊維長が好ましい範囲よりも短い場合、ポリオレフィン系繊維とポリオレフィン系熱融着性バインダー繊維との絡みが不足し、抄紙ワイヤーから脱落する場合があり、平均繊維長が好ましい範囲よりも長い場合、繊維同士が撚れてダマになり、濾材の均一性が低下する場合がある。
【００２２】
本発明において、質量加重平均繊維長と長さ加重平均繊維長は、ＫａｊａａｎｉＦｉｂｅｒＬａｂＶ３．５（Ｍｅｔｓｏ  Ａｕｔｏｍａｔｉｏｎ社製）を使用して、投影繊維長（Ｐｒｏｊ）モードにおいて測定した質量加重平均繊維長（Ｌ（ｗ））と長さ加重平均繊維長（Ｌ（ｌ））である。
【００２３】
変法濾水度が３００ｍｌ以下のパラ系芳香族ポリアミドからなるフィブリッドの平均繊維幅は、３μｍ以上４０μｍ以下が好ましく、５μｍ以上３５μｍ以下がより好ましく、１０μｍ以上３０μｍ以下が更に好ましい。平均繊維幅が４０μｍを超えた場合、捕集効率が高まりにくい。一方、平均繊維幅が３μｍ未満の場合、ポリオレフィン系繊維とポリオレフィン系熱融着性バインダー繊維との絡みが不足し、抄紙ワイヤーから脱落する場合がある。
【００２４】
本発明において、平均繊維幅は、ＫａｊａａｎｉＦｉｂｅｒＬａｂＶ３．５（Ｍｅｔｓｏ  Ａｕｔｏｍａｔｉｏｎ社製）を使用して測定した繊維幅（Ｆｉｂｅｒ  Ｗｉｄｔｈ）である。
【００２５】
本発明の濾材において、変法濾水度が３００ｍｌ以下のパラ系芳香族ポリアミドからなるフィブリッドの配合率は、濾材を構成する全繊維に対して１質量％以上２０質量％以下が好ましく、３質量％以上１５質量％以下がより好ましく、５質量％以上１５質量％以下がさらに好ましい。変法濾水度が３００ｍｌ以下のパラ系芳香族ポリアミドからなるフィブリッドの配合率が１質量％未満の場合、均一性や捕集効率や耐熱性が向上しない場合がある。図１の左の写真は、変法濾水度が３００ｍｌ以下のパラ系芳香族ポリアミドからなるフィブリッドを含まない濾材を１６０℃の乾燥機内で３０分間加温後の状態を示す。写真より、加温後の濾材の４隅は反り上がり変形していることが分かる。一方、図１の右の写真は、変法濾水度が３００ｍｌ以下のパラ系芳香族ポリアミドからなるフィブリッドを５質量％配合した濾材を同条件で加温した後の状態を示す。写真より、反り上がりが見られず、変形もなく、耐熱性が高まっていることが分かる。また、変法濾水度が３００ｍｌ以下のパラ系芳香族ポリアミドからなるフィブリッドの配合率が２０質量％を超えると、圧力損失が高すぎる場合がある。
【００２６】
本発明の濾材において、ポリオレフィン系繊維の配合率は、濾材を構成する全繊維に対して１０〜５０質量％が好ましく、１０〜４０質量％がより好ましく、２０〜４０質量％がさらに好ましい。ポリオレフィン系繊維の配合率が１０質量％未満の場合、通液抵抗を高める場合がある。また、ポリオレフィン系繊維の配合率が５０質量％を超えると、強度が不足して目開きが起こる場合がある。
【００２７】
本発明において、ポリオレフィン系繊維を構成する樹脂としては、エチレン、プロピレン、ブチレン等のオレフィンの重合物が挙げられ、例えば、ポリプロピレン等が挙げられる。ポリオレフィン系繊維は、湿式抄紙のヤンキードライヤー等の乾燥工程で溶融しない繊維であり、濾材の骨材として機能する繊維である。
【００２８】
ポリオレフィン系繊維は、単一の樹脂からなる繊維（単繊維）であっても良いし、２種以上の樹脂からなる繊維（複合繊維）であっても良い。また、本発明の濾材に含まれるポリオレフィン系繊維は、１種でも良いし、繊維径、繊維長、樹脂組成、樹脂構成が異なる２種類以上を組み合わせて使用しても良い。
【００２９】
ポリオレフィン系繊維の繊維径は、１〜２０μｍが好ましく、３〜１８μｍがより好ましく、５〜１５μｍがさらに好ましい。ポリオレフィン系繊維の繊維径が２０μｍを超えた場合、濾材の均一性が確保できなくなる場合がある。また、ポリオレフィン系繊維の繊維径が１μｍ未満の場合、繊維が抄紙ワイヤーから脱落し、安定製造が困難になる場合がある。
【００３０】
ポリオレフィン系繊維の繊維長としては、１ｍｍ以上１５ｍｍ以下が好ましく、１ｍｍ以上１０ｍｍ以下がより好ましく、２ｍｍ以上７ｍｍ以下がさらに好ましい。繊維長が１５ｍｍを超えた場合、地合不良となる場合がある。一方、繊維長が１ｍｍ未満の場合には、濾材の機械的強度が低くなる場合がある。
【００３１】
ポリオレフィン系熱融着性バインダー繊維は、ポリオレフィン系繊維や変法濾水度が３００ｍｌ以下のパラ系芳香族ポリアミドからなるフィブリッドを点又は線で接着するために配合するものであり、ポリオレフィン系繊維や変法濾水度が３００ｍｌ以下のパラ系芳香族ポリアミドからなるフィブリッドよりも融点が低いものである。ポリオレフィン系熱融着性バインダー繊維は、融点が低い鞘部分と融点が高い芯部分からなる芯鞘型、同様の素材で融点が低い鞘部分と融点が高い芯部分からなり、芯成分が偏っている偏芯型、融点が低い部分と融点が高い部分が半円ずつ分かれているサイドバイサイド型、その他海島型、オレンジ型、多重バイメタル型の複合繊維、あるいはポリオレフィン系繊維の製造工程の中で延伸工程をあえて行わずに未延伸状態で短繊維にカットして湿式抄紙した後の乾燥工程で軟化して他の繊維と接着する未延伸単繊維等が挙げられる。濾材の強度を高めるという点から、特に、芯鞘型のポリオレフィン系熱融着性バインダー繊維を使用することが好ましい。例えば、芯鞘型ポリオレフィン系熱融着性バインダー繊維における繊維表面の鞘部分の樹脂成分は、ＪＩＳ  Ｋ７１２１：２０１２に規定される示差走査熱量分析（以下、ＤＳＣという）で測定した融点が５０〜１５０℃であることが好ましく、より好ましくは６０〜１４０℃である。融点が５０℃未満の場合、濾材が高温にさらされた場合に軟化して強度低下を招く場合がある。一方、融点が１５０℃を超えた場合、熱融着機能を発現させるために、高温で加熱する必要があり、多くのエネルギーが必要となる場合がある。融点が低い鞘部分には、ポリエチレンを使用することが好ましく、融点が高い芯部分には、ポリプロピレンを使用することが好ましい。
【００３２】
本発明の濾材において、ポリオレフィン系熱融着性バインダー繊維の配合率は、濾材を構成する全繊維に対して、２０〜８０質量％が好ましく、３０〜７０質量％がより好ましく、３０〜６０質量％がさらに好ましい。ポリオレフィン系熱融着性バインダー繊維の配合率が８０質量％を超えると、濾材の圧力損失が高まる場合や、変法濾水度が３００ｍｌ以下のパラ系芳香族ポリアミドからなるフィブリッドのネットワークをフィルム状に覆ってしまい、捕集効率が低下する場合がある。ポリオレフィン系熱融着性バインダー繊維の配合率が２０質量％未満である場合、濾材の機械的強度が低くなる場合がある。
【００３３】
ポリオレフィン系熱融着性バインダー繊維の繊維径は、１〜２０μｍが好ましく、３〜１８μｍがより好ましく、５〜１５μｍがさらに好ましい。ポリオレフィン系熱融着性バインダー繊維の繊維径が２０μｍを超えた場合、濾材の均一性が確保できなくなる場合がある。また、ポリオレフィン系熱融着性バインダー繊維の繊維径が１μｍ未満の場合、繊維の安定製造が困難になる。
【００３４】
ポリオレフィン系熱融着性バインダー繊維の繊維長としては、１ｍｍ以上１５ｍｍ以下が好ましく、１ｍｍ以上１０ｍｍ以下がより好ましく、１ｍｍ以上７ｍｍ以下がさらに好ましい。繊維長が１５ｍｍを超えた場合、地合不良となる場合がある。一方、繊維長が１ｍｍ未満の場合には、濾材の機械的強度が低くなる場合がある。
【００３５】
本発明の濾材は、一般紙や湿式不織布を製造するための抄紙機、例えば、長網、円網、傾斜ワイヤー等の抄紙網を単独で設置されている抄紙機；長網や傾斜ワイヤー抄紙機で同一ワイヤー上に２つ以上のヘッドを有した２層以上の多層抄紙可能な抄紙機；これらの抄紙網の同種または異種の２機以上がオンラインで設置されているコンビネーション抄紙機等により製造することができる。抄紙機で製造された湿紙は、エアードライヤー、ヤンキードライヤー、シリンダードライヤー、サクションドラム式ドライヤー、赤外方式ドライヤー等のドライヤーで乾燥させる。
【００３６】
本発明の濾材は、エンジンオイル用、燃料用、油水分離用、油圧機器用等の液体濾過用フィルタ用濾材として好適となる。また、気体用濾材としても使用できる。そして、アルカリ性の液体の濾過だけではなく、アルカリ性の気体を濾過する場合にも濾材の強度低下及び性能低下が少なく、好適となる。さらに、酸性の液体又は気体の濾過にも使用することができる。
【００３７】
本発明の濾材の目付は、特に限定しないが、３０〜１５０ｇ／ｍ２が好ましく、４０〜１２０ｇ／ｍ２がより好ましく、５０〜１００ｇ／ｍ２がさらに好ましい。１５０ｇ／ｍ２を超えると、圧力損失が高くなりすぎる場合や、厚みが過剰となる場合があり、３０ｇ／ｍ２未満であると、濾材の強度が弱く、通液又は通気の際の圧力で濾材が変形する場合がある。なお、目付はＪＩＳ  Ｐ８１２４：２０１１（紙及び板紙−坪量の測定方法）に規定された方法に基づく坪量を意味する。
【００３８】
本発明の濾材の厚みは特に限定しないが、５０〜１０００μｍが好ましく、１００〜８００μｍがより好ましく、２００〜６００μｍがさらに好ましい。１０００μｍを超えると、圧力損失が過剰になる場合があり、５０μｍ未満であると、通液又は通気の際の圧力で濾材が変形する場合がある。なお、厚みは、ＪＩＳ  Ｂ７５０２：２０１６により規定された外側マイクロメーターを用いて、５Ｎ荷重時の測定された値を意味する。
【００３９】
本発明の濾材において、濾材の密度は、０．０５〜０．８ｇ／ｃｍ３であることが好ましく、０．１０〜０．６ｇ／ｃｍ３がより好ましく、０．１５〜０．５ｇ／ｃｍ３がさらに好ましい。密度が０．０５ｇ／ｃｍ３未満の場合、通液性が高まり捕集効率が低くなる場合がある。逆に、０．８ｇ／ｃｍ３を超えると、圧力損失が大きくなる場合がある。
【００４０】
本発明の濾材には、必要に応じて濾材の特性を阻害しない範囲で、架橋剤、撥水剤、分散剤、歩留り向上剤、紙力剤、染料等の添加剤を適宜配合することができる。また、濾材には、機械的強度、耐水性を付与するために熱可塑性樹脂を含有させることができる。熱可塑性樹脂としては、例えば、アクリル系、酢酸ビニル系、エポキシ系、合成ゴム系、ウレタン系、ポリエステル系、塩化ビニル系、塩化ビニリデン系、ポリビニルアルコール系、澱粉系、フェノール樹脂等が挙げられ、これらを単独または２種類以上を併用できる。
【００４１】
濾材に含有せしめる熱可塑性樹脂の量としては、濾材に対して０．０１〜１０質量％が適当である。１０質量％を超えると、濾材の圧力損失が大きくなる。また、０．０１質量％未満では、熱可塑性樹脂を含有しない濾材と比較して、機械的強度や耐水性が向上しない。
【００４２】
熱可塑性樹脂を濾材に含有させる方法としては、特に限定はしないが、サイズプレス方式、タブサイズプレス方式、スプレー方式、内添方式、グラビア塗工方式等の方法が挙げられる。熱可塑性樹脂を含有させた後に、エアードライヤー、ヤンキードライヤー、シリンダードライヤー、サクションドラム式ドライヤー、赤外方式ドライヤー等で乾燥する。
【実施例】
【００４３】
以下、本発明を実施例によりさらに詳細に説明するが、本発明は本実施例に限定されるものではない。なお、実施例中における部や百分率は断りのない限り、すべて質量によるものである。
【００４４】
＜ＰＰ繊維１＞
繊度０．３ｄｔｅｘ（繊維径：６．５μｍ）、繊維長３ｍｍ、融点１６０℃のポリプロピレン繊維をＰＰ繊維１とした。
【００４５】
＜ＰＰ繊維２＞
繊度０．４ｄｔｅｘ（繊維径：７．５μｍ）、繊維長５ｍｍ、融点１６０℃のポリプロピレン繊維をＰＰ繊維２とした。
【００４６】
＜ＰＰ繊維３＞
繊度２．２ｄｔｅｘ（繊維径：１７．６μｍ）、繊維長５ｍｍ、融点１６０℃のポリプロピレン繊維をＰＰ繊維３とした。
【００４７】
＜ＰＥＴ繊維４＞
繊度２．２ｄｔｅｘ（繊維径：１４．３μｍ）、繊維長５ｍｍ、融点１６０℃の延伸ポリエステル繊維をＰＥＴ繊維４とした。
【００４８】
＜ポリオレフィン系バインダー繊維１＞
繊度０．２ｄｔｅｘ（繊維径：５．３μｍ）、繊維長３ｍｍの芯部がポリプロピレン、鞘部が融点１３０℃のポリエチレンの芯鞘型バインダー繊維をポリオレフィン系熱融着性バインダー繊維１とした。
【００４９】
＜ポリオレフィン系バインダー繊維２＞
繊度０．８ｄｔｅｘ（繊維径：１０．６μｍ）、繊維長５ｍｍの芯部がポリプロピレン、鞘部が融点１３０℃のポリエチレンの芯鞘型バインダー繊維をポリオレフィン系熱融着性バインダー繊維２とした。
【００５０】
＜ポリオレフィン系バインダー繊維３＞
繊度２．２ｄｔｅｘ（繊維径：１７．６μｍ）、繊維長５ｍｍの芯部がポリプロピレン、鞘部が融点１３０℃のポリエチレンの芯鞘型バインダー繊維をポリオレフィン系熱融着性バインダー繊維３とした。
【００５１】
＜ポリエステルバインダー繊維４＞
繊度２．２ｄｔｅｘ（繊維径：１４．３μｍ）、繊維長５ｍｍの、芯部がＰＥＴ（融点２５３℃）、鞘部がポリエチレンテレフタレート−イソフタレート共重合体（軟化点７５℃）のポリエステル系芯鞘型熱融着繊維をポリエステルバインダー繊維４とした。
【００５２】
＜変法濾水度が３００ｍｌ以下のパラ系芳香族ポリアミドからなるフィブリッド１＞
高速ホモジナイザーを用いて離解及び叩解処理し、変法濾水度８８ｍｌとしたパラ系芳香族ポリアミドからなるフィブリッドを変法濾水度が３００ｍｌ以下のパラ系芳香族ポリアミドからなるフィブリッド１とした。
【００５３】
＜変法濾水度が３００ｍｌ超のパラ系芳香族ポリアミドからなるフィブリッド２＞
高速ホモジナイザーを用いて離解及び叩解処理し、変法濾水度３５０ｍｌとしたパラ系芳香族ポリアミドからなるフィブリッドを変法濾水度が３００ｍｌ超のパラ系芳香族ポリアミドからなるフィブリッド２とした。
【００５４】
（実施例１〜１２及び比較例１〜５）
２ｍ３の分散タンクに水を投入後、表１に示す比率で配合し、分散濃度０．２質量％で５分間分散して、アジテーターによる撹拌のもと、均一な抄造用スラリー（０．２％濃度）を調製した。この抄造用スラリーを円網抄紙機による湿式法を用いて抄き上げ、１３０℃のシリンダードライヤーによって、バインダー繊維を接着させて不織布強度を発現させ、目付６０ｇ／ｍ２の濾材を作製した。
【００５５】
＜評価＞
実施例１〜１２及び比較例１〜５で得られた濾材について、下記の評価を行い、耐アルカリ性、圧力損失、捕集効率、プリーツ加工性、耐熱性の評価結果を表１に示した。
【００５６】
【表１】
2020131065.tif 000003
【００５７】
［耐アルカリ性］
濾材をマシンの流れ方向（ＭＤ）に対して幅２５ｍｍ、長さ１６０ｍｍに５枚断裁してＭＤの引張強度用サンプルとし、マシンの横方向（ＣＤ）に対して幅２５ｍｍ、長さ１６０ｍｍに５枚断裁してＣＤの引張強度用サンプルとした。これらの断裁したサンプルを、２５℃の水酸化ナトリウム水溶液（１０％濃度）に１００時間浸漬した後に水洗して風乾し、耐アルカリ性評価用サンプルとした。サンプルを卓上型材料試験機（商品名：ＳＴＡ−１１５０、（株）オリエンテック製）を用いて、つかみ間隔１００ｍｍ、引張速度２０ｍｍ／分の条件で伸長し、切断時の荷重値を引張強度とし、以下の基準で評価した。予め水酸化ナトリウム水溶液に浸漬していない濾材における５枚のＭＤと５枚のＣＤの全サンプルの引張強度を測定し、その平均値を１００として、別途切り出した耐アルカリ性評価用サンプルにおける５枚のＭＤと５枚のＣＤの全サンプルの引張強度の平均値が、９８以上であれば「◎」、９５以上９８未満であれば「○」、９０以上９５未満であれば「△」、９０未満又は評価不能であれば「×」とした。
【００５８】
［圧力損失］（単位：Ｐａ）
ＪＩＳ  Ｂ９９０８：２０１１に準じて、面風速５．３ｃｍ／秒の条件で測定した。圧力損失は低いほど好ましく、１５０Ｐａ未満であれば「◎」、１５０Ｐａ以上２００Ｐａ未満であれば「○」、２００Ｐａ以上２５０Ｐａ未満であれば「△」、２５０Ｐａ以上を「×」とした。
【００５９】
［捕集効率］（単位：％）
ＪＩＳ  Ｂ９９０８：２０１１に準じて、面風速５．３ｃｍ／秒の条件で測定した。測定対象粒子は、大気塵を使用して、粒子径１．０〜５．０μｍの粒子についての捕集効率をパーティクルカウンター（商品名「ＫＣ−１１」、リオン社製）を使用して測定した。捕集効率は高いほど好ましく、７０％以上であれば「◎」、５０％以上７０％未満であれば「○」、３０％以上５０％未満であれば「△」、３０％未満であれば「×」とした。
【００６０】
［プリーツ加工性］
濾材をマシンの流れ方向（ＭＤ）３０ｃｍ、横方向（ＣＤ）２０ｃｍに裁断し、流れ方向を横切るように５ｃｍ毎に山折、谷折を繰り返し、畳んだ濾材の上に、直径５ｃｍ、長さ３０ｃｍ、重さ３ｋｇの円柱状金属ロールをゆっくり転がして折り目をつけ蛇腹状とする。折り目が明確で歪みがなく、折り目を押しても変形しなければ良好「○」とし、若干変形したが使用上問題ないレベルのものを「△」とし、それ以外を「×」とした。また、非常に硬く、「○」よりも優れているものを「◎」とした。
【００６１】
［耐熱性］
濾材をマシンの流れ方向（ＭＤ）１０ｃｍ、横方向（ＣＤ）１０ｃｍの正方形に裁断し、裁断した濾材を１６０℃に設定した送風定温乾燥機（東京理化器械社製、ＷＨＯ−４５０ＮＤ）内で３０分間加温した後に濾材を取り出し、濾材を観察した。濾材の四隅の反りの平均値が０〜２ｍｍ未満であれば良好「○」とし、４隅の反りの平均値が２〜５ｍｍ未満であれば使用上問題ないレベルのものを「△」とし、４隅の反りの平均値が５ｍｍ以上のものを「×」とした。
【００６２】
実施例１〜５、実施例８と比較例１との比較から、変法濾水度が３００ｍｌ以下のパラ系芳香族ポリアミドからなるフィブリッドを含有せず、ポリオレフィン系繊維、ポリオレフィン系熱融着性バインダー繊維を含有している比較例１の濾材は、捕集効率が３０％未満と低く、濾材に適さないレベルであり、耐熱性も低かった。一方、ポリオレフィン系繊維、ポリオレフィン系熱融着性バインダー繊維、変法濾水度が３００ｍｌ以下のパラ系芳香族ポリアミドからなるフィブリッドを必須成分として含有し、変法濾水度が３００ｍｌ以下のパラ系芳香族ポリアミドからなるフィブリッドの配合率が１％である実施例１の濾材及び３％である実施例２の濾材は、捕集効率が３０％以上であり、濾材に使用可能なレベルであった。ポリオレフィン系繊維、ポリオレフィン系熱融着性バインダー繊維、変法濾水度が３００ｍｌ以下のパラ系芳香族ポリアミドからなるフィブリッドを必須成分として含有し、変法濾水度が３００ｍｌ以下のパラ系芳香族ポリアミドからなるフィブリッドの配合率が５％である実施例３の濾材及び１０％である実施例４の濾材は、捕集効率が５０％以上であり、濾材として良好なレベルであった。ポリオレフィン系繊維、ポリオレフィン系熱融着性バインダー繊維、変法濾水度が３００ｍｌ以下のパラ系芳香族ポリアミドからなるフィブリッドを必須成分として含有し、変法濾水度が３００ｍｌ以下のパラ系芳香族ポリアミドからなるフィブリッドの配合率が１５％である実施例５の濾材及び２０％である実施例８の濾材は、捕集効率が７０％以上であり、濾材として非常に良好なレベルであった。
【００６３】
実施例６及び７は、ポリオレフィン系繊維（ポリプロピレン繊維）とポリオレフィン系熱融着性バインダー繊維の繊維径を、実施例５に対して太くした例である。実施例６の濾材の捕集効率は７０％以上であり、非常に良好であるが、さらに太くした実施例７の濾材の捕集効率は、実施例５及び実施例６より低く、７０％未満となったが、濾材として良好なレベルであった。
【００６４】
実施例６、９及び１０の比較から、ポリオレフィン系熱融着性バインダー繊維の配合率が５０％の実施例６の濾材と比較して、ポリオレフィン系熱融着性バインダー繊維の配合率が２０％の実施例９の濾材は、プリーツ加工性が低下するが使用可能なレベルであった。また、ポリオレフィン系熱融着性バインダー繊維の配合率が１０％の実施例１０の濾材は、実施例６の濾材と比較して、プリーツ加工性と耐アルカリ性が低下するが使用可能なレベルであった。
【００６５】
実施例６、１１及び１２の比較から、ポリオレフィン系熱融着性バインダー繊維の配合率が５０％の実施例６の濾材の圧力損失は、２００Ｐａ未満であり、良好であるのに対して、ポリオレフィン系熱融着性バインダー繊維の配合率が６０％の実施例１１の濾材の圧力損失も２００Ｐａ未満であり、良好であった。ポリオレフィン系熱融着性バインダー繊維の配合率が７０％の実施例１２の濾材の圧力損失は、２５０Ｐａ未満となり、実施例６及び実施例１１の濾材より高まったが、使用可能なレベルであった。プリーツ加工性に関しては、実施例１１及び実施例１２の濾材は、実施例６の濾材と比較して硬さが増して非常に良好なレベルとなった。
【００６６】
ポリオレフィン系繊維（ポリプロピレン繊維）を全く含有せず、ポリオレフィン系熱融着性バインダー繊維と変法濾水度が３００ｍｌ以下のパラ系芳香族ポリアミドからなるフィブリッドを含有している比較例２の濾材では、圧力損失が２５０Ｐａ以上であり、濾材に適さないレベルであった。一方、ポリオレフィン系熱融着性バインダー繊維を全く配合せず、ポリオレフィン系繊維と変法濾水度が３００ｍｌ以下のパラ系芳香族ポリアミドからなるフィブリッドを含有している比較例３の濾材では、プリーツ加工性が非常に悪く、変形が起こった。また、耐アルカリ性評価において、水酸化ナトリウム水溶液に浸漬後に取り出す際に濾材に破れが生じ、耐アルカリ性の評価ができなかった。ポリエステル繊維、ポリエステルバインダー繊維、変法濾水度が３００ｍｌ以下のパラ系芳香族ポリアミドからなるフィブリッドを含有している比較例４の濾材では、圧力損失、捕集効率、プリーツ加工性は良好であったが、耐アルカリ性が非常に劣っていた。
【００６７】
実施例２と比較例５との比較から、ポリオレフィン系繊維、ポリオレフィン系熱融着性バインダー繊維、変法濾水度が３００ｍｌ以下のパラ系芳香族ポリアミドからなるフィブリッドを必須成分として含有している実施例２の濾材は、全評価項目で使用可能レベルであったが、パラ系芳香族ポリアミドからなるフィブリッドの変法濾水度が３００ｍｌ超である比較例５の濾材は、捕集効率が３０％未満となり、濾材として不適なレベルとなった。
【産業上の利用可能性】
【００６８】
本発明の濾材は、エアフィルタ用濾材、液体フィルタ用濾材に好適に利用でき、特にアルカリ性の液体濾過用に好適に利用できる。
【図１】
2020131065.tif 000004